(57)【要約】  【課題】  ラミネート性、成形加工性、オリゴマーおよび顔料の耐レトルト析出性に優れ、美麗性に優れた食品用金属缶を製造するに適した金属貼り合わせ用着色ポリエステルフィルムを提供する。  【解決手段】  少なくとも２層が積層され二軸延伸されてなる金属貼り合わせ用二軸延伸ポリエステルフィルムであって、金属貼り合わせ面とは反対側の層（Ａ層）として、固有粘度が０．６８以上であって着色顔料を含まない層が存在し、かつ、金属貼り合わせ側の層（Ｂ層）として、固有粘度が０．６５以下であって着色顔料を０．０１〜５０重量％含有する層が存在する、金属貼り合わせ用二軸延伸着色ポリエステルフィルムである。【選択図】  なし【特許請求の範囲】
【請求項１】
少なくとも２層が積層され二軸延伸されてなる金属貼り合わせ用ポリエステルフィルムであって、金属貼り合わせ面とは反対側の層（Ａ層）として、固有粘度が０．６８以上であって、着色顔料を含まないポリエステル層が存在し、かつ、金属貼り合わせ側の層（Ｂ層）として、固有粘度が０．６５以下であって、着色顔料を０．０１〜５０重量％含有する着色ポリエステル層が存在する、金属貼り合わせ用着色ポリエステルフィルム。
【請求項２】
フィルムの融点が２４６〜２８０℃にある請求項１に記載の金属貼り合わせ用着色ポリエステルフィルム。
【請求項３】
Ａ層の厚みが１．０〜６．０μｍである請求項１に記載の金属貼り合わせ用着色ポリエステルフィルム。
【請求項４】
Ｂ層における面配向係数が０．１００〜０．１５０である請求項１に記載の金属貼り合わせ用着色ポリエステルフィルム。
【請求項５】
Ａ層を構成するポリエステル、及びＢ層を構成するポリエステルが、ポリエチレンテレフタレート及び／又は１５モル％以下の共重合成分を含む共重合ポリエチレンテレフタレートである、請求項１に記載の金属貼り合わせ用着色ポリエステルフィルム。
【発明の詳細な説明】
【技術分野】
【０００１】
本発明は、金属貼り合わせ用の着色ポリエステルフィルムに関するものである。詳しくは、本発明は、鋼板やアルミニウム板などの金属板にラミネートさせた後に成形加工し、さらにレトルト処理しても、金属板との密着性が良好であって、オリゴマーや着色顔料の析出が生じず、金属貼り合わせ用として好適な着色ポリエステルフィルムに関するものである。
【背景技術】
【０００２】
ポリエステルフィルムの代表例であるポリエチレンテレフタレート二軸延伸フィルムは、良好な機械強度、熱的特性、湿度特性、その他多くの優れた特性を有することから、工業材料、磁気記録材料、光学材料、情報材料、包装材料など広い分野において使用されている。
【０００３】
これらの中でも、軟包装の包装材料に使用されるポリエステルフィルムの場合、ポリエチレン、ポリプロピレンなどのシーラント層と、接着剤を用いて、または接着剤を使用することなくラミネートされたラミネートフィルムに加工して用いられ、シーラント層が直接内容物と接する状態で包装されるために、ポリエステルフィルムと内容物との接触を考慮する必要は殆どなく、ポリエステルフィルムは容器や包装材料の最外装材として用いられることが多い。また、金属容器などの基材の外面被覆用としてポリエステルフィルムが用いられることも増加してきている。
【０００４】
そのような状況下で、近年では包装材料に対する要求が多種多様化し、進化してきており、消費者の目に直接触れる部分である包装材料の最外装に用いられるポリエステルフィルムに対しては、消費者への視認性、商品のＰＲのための意匠性が非常に重視されるようになってきている。
【０００５】
そのために、従来から優れた意匠性を実現するために多くの提案がなされてきている。たとえば、金属容器の外面被覆用として、着色顔料や染料を含有するポリエステルフィルムが提案されている（たとえば、特許文献１参照）。しかしながら、金属容器の場合、内容物充填後の加圧水蒸気（レトルト）処理により容易に殺菌処理可能であるが、フィルムを貼り合せた金属容器の場合、レトルト処理などの加熱処理をおこなった時に、フィルム中からオリゴマーや染料・顔料が表面に析出し、外観上の美観を損なう問題があった。
【０００６】
また、金属容器の被覆用フィルムにおいて、フィルムの極限粘度を特定した提案（たとえば、特許文献２参照）がなされている。しかしながらこのフィルムは着色されていないことから、金属容器の外面被覆用途に使用しても意匠性に優れるものではなかった。
【０００７】
【特許文献１】特開平９−２７７４７７号公報（２〜３頁）
【特許文献２】特許第３２４７０５３号公報（２〜３頁）
【発明の開示】
【発明が解決しようとする課題】
【０００８】
本発明の目的は、上記した従来の問題点を解消することにあり、金属と貼合せた状態で絞り成形やしごき成形することにより容易に金属容器に成形でき、かつ、内容物を充填後のレトルト殺菌処理において、フィルム表面にオリゴマーや着色顔料の析出が生じにくい金属貼合せ用着色ポリエステルフィルムを提供することにある。
【課題を解決するための手段】
【０００９】
上記目的を達成するため、本発明の金属貼り合わせ用着色ポリエステルフィルムは、少なくとも２層が積層され二軸延伸されてなる金属貼り合わせ用ポリエステルフィルムであって、金属貼り合わせ面とは反対側の層（Ａ層）として、固有粘度が０．６８以上であって着色顔料を含まない層が存在し、かつ、金属貼り合わせ側の層（Ｂ層）として、固有粘度が０．６５以下であって着色顔料を０．０１〜５０重量％含有する層が存在するものである。
【発明の効果】
【００１０】
本発明による着色ポリエステルフィルムは、以下に説明するとおり、金属と貼り合わせた状態で絞り成形やしごき成形することにより容易に金属容器に成形でき、かつ、内容物を充填後のレトルト殺菌処理において、フィルム表面にオリゴマーや着色顔料の析出が生じにくいものであり、このフィルムを用いて、意匠性に優れ、耐レトルト性が良好な金属容器を製造することができる。
【発明を実施するための最良の形態】
【００１１】
以下、本発明の金属貼り合わせ用ポリエステルフィルムの実施形態を説明する。
【００１２】
本発明の金属貼合せ用ポリエステルフィルムを構成するポリエステルは、主鎖中の主要な結合である、モノマー残基とモノマー残基を結合する共有結合が、エステル結合からなる高分子であって、通常、ジカルボン酸化合物とジヒドロキシ化合物、もしくはジカルボン酸エステル化合物とジヒドロキシ化合物を重縮合反応させることによって得ることができる。
【００１３】
ここで、ジカルボン酸化合物としては、例えば、テレフタル酸、２，６−ナフタレンジカルボン酸、イソフタル酸、ジフェニルジカルボン酸、ジフェニルスルホンジカルボン酸、ジフェノキシエタンジカルボン酸、５−ナトリウムスルホンジカルボン酸、フタル酸などの芳香族ジカルボン酸、シュウ酸、コハク酸、アジピン酸、セバシン酸、ダイマー酸、マレイン酸、フマル酸などの脂肪族ジカルボン酸、シクロヘキサンジカルボン酸などの脂環族ジカルボン酸、パラオキシ安息香酸などのオキシカルボン酸などを挙げることができる。また、ジカルボン酸エステル化合物としては上記ジカルボン酸化合物のエステル化物、例えばテレフタル酸ジメチル、テレフタル酸ジエチル、テレフタル酸２−ヒドロキシエチルメチルエステル、２，６−ナフタレンジカルボン酸ジメチル、イソフタル酸ジメチル、アジピン酸ジメチル、マレイン酸ジエチル、ダイマー酸ジメチルなどを挙げることができる。
【００１４】
一方、ジヒロドキシ化合物としては、例えば、エチレングリコール、１，２−プロパンジオール、１，３−プロパンジオール、１，３−ブタンジオール、１，４−ブタンジオール、１，５−ペンタンジオール、１，６−ヘキサンジオール、ネオペンチルグリコールなどの脂肪族ジヒドロキシ化合物、ジエチレングリコール、ポリエチレングリコール、ポリプロピレングリコール、ポリテトラメチレングリコールなどのポリオキシアルキレングリコール、シクロヘキサンジメタノールなどの脂環族ジヒドロキシ化合物、ビスフェノールＡ、ビスフェノールＳなどの芳香族ジヒドロキシ化合物などが挙げられる。
【００１５】
これらの中でも、ジカルボン酸化合物としては、テレフタル酸、２，６−ナフタレンジカルボン酸、イソフタル酸もしくはこれらのジメチルエステル化合物を、また、ジヒドロキシ化合物としては、エチレングリコール、１，３−プロパンジオール、１，４−ブタンジオール、ポリテトラメチレングリコール、シクロヘキサンジメタノールなどを好ましく用いることができる。
【００１６】
特に、本発明のポリエステルフィルムにおいては、テレフタル酸とエチレングリコールからなるポリエチレンテレフタレートを主たる構成成分とするポリエチレンテレフタレート系ポリエステルを用いることが好ましい。即ち、ポリエチレンテレフタレートや１５モル％以下の共重合成分を含む共重合ポリエチレンテレフタレートを用いることが好ましい。なかでも、共重合成分を含む共重合ポリエチレンテレフタレートはオリゴマーの表面析出抑制の点で好ましい。この場合の共重合成分の割合は、１〜１５モル％が好ましく、Ａ層ポリエステルの方がＢ層ポリエステルよりも多くの共重合成分を含むことが好ましい。また、フィルムの融点が２４６〜２８０℃にあることが好ましい。これらにより、ラミネートおよび成形性、成形後の特性とも十分に両立させることができる。融点が２４６℃未満と低い場合にはラミネートおよび成形加工する時に工程設備に融着する可能性もある。
【００１７】
このポリエステルは、その製造工程での重合が完結する前の任意の段階において、重合触媒として、アンチモン化合物、ゲルマニウム化合物および／またはチタン化合物を添加する方法によって製造されたポリエステルであることが好ましい。このような重合方法における重合触媒の添加方法としては、例えばゲルマニウム化合物を重合触媒とする場合、ゲルマニウム化合物粉体をそのまま添加する方法や、あるいは特公昭５４−２２２３４号公報に記載されているように、ポリエステルの出発原料であるグリコール成分中にゲルマニウム化合物を溶解させて添加する方法を使用することができる。
【００１８】
かかるゲルマニウム化合物としては、例えば、二酸化ゲルマニウム、水酸化ゲルマニウム水和物あるいはゲルマニウムテトラメトキシド、ゲルマニウムエチレングリコキシドなどのゲルマニウムアルコキシド化合物、ゲルマニウムフェノキシド化合物、リン酸ゲルマニウム、亜リン酸ゲルマニウムなどのリン酸含有ゲルマニウム化合物、酢酸ゲルマニウムなどを使用することができる。なかでも二酸化ゲルマニウムが好ましく用いられる。
【００１９】
また、アンチモン化合物としては特に限定されないが、例えば、三酸化アンチモンなどの酸化物、酢酸アンチモンなどが使用できる。
【００２０】
以上のような重合方法によって、本発明で使用するポリエステルを製造するが、分子量が大きく、固有粘度が高いポリエステル原料を得るためには、さらに固相重合を行って重合度を高める方法が好ましく用いられる。特にフィルムＡ層のポリエステル固有粘度を０．６８以上とするためには、Ａ層の原料ポリエステルの固有粘度を０．７５以上に高めることが好ましい。
【００２１】
また、本発明のポリエステルフィルムは、容器に成形した後の意匠性を高めるという観点から、着色剤を０．０１〜５０重量％含有する層が、金属貼り合わせ側の層（Ｂ層）として存在する積層フィルムである。
【００２２】
着色剤としては、一般に、染料、有機顔料、無機顔料がある。しかし、染料を用いた場合、ポリエステルからの昇華が激しく、フィルム製造工程を汚染する可能性が極めて高いことから、本発明では着色剤として顔料を用いる。
【００２３】
使用する着色顔料としては、無機顔料および有機顔料の様々なものが使用可能である。無機顔料としては、酸化チタン、グロスホワイト、バーライト、炭酸カルシウム、エアロジル、炭酸バリウム、炭酸マグネシウム、合成ケイ酸カルシウム、アルミナホワイト、カーボンブラック、マグネタイト、ベンガラ、ウルトラマリーン、イエローオーカーなどが使用可能である。有機顔料としては、アゾ系顔料、フタロシアニン系顔料、アントラキノン系顔料、イソインドリノンなどを挙げることができ、これらの中でも、金属容器に高級感のある色彩を実現するために、アンスラキノン系  Ｃ．Ｉ．  Ｐｉｇｍｅｎｔ  Ｙｅｌｌｏｗ  １４７、１９３や、モノアゾ系  Ｃ．Ｉ．  Ｐｉｇｍｅｎｔ  Ｙｅｌｌｏｗ  １８１、１９１、ジスアゾ系  Ｃ．Ｉ．  Ｐｉｇｍｅｎｔ  Ｙｅｌｌｏｗ  １８０、２１４、イソインドリノン系  Ｃ．Ｉ．  Ｐｉｇｍｅｎｔ  Ｙｅｌｌｏｗ  １０９、１１０、１３９、１７３、キノフタノン系  Ｃ．Ｉ．  Ｐｉｇｍｅｎｔ  Ｙｅｌｌｏｗ  １３８の有機顔料を用いることが好ましい。これら有機顔料は０．０３〜２重量％含有するのが好ましく、さらに好ましくは０．０５〜１重量％である。また、色彩を整えることを目的として２種類以上の着色剤を混合して使用してもよい。
【００２４】
上記した顔料に代表される着色剤をポリエステルフィルム中へ添加する方法としては、前記した方法で得られたポリエステル樹脂と顔料とを二軸押出機を用いて、混合溶融押出して、予めフィルム中の着色剤の濃度よりも高濃度であるマスターバッチを製造しておき、着色剤を含有しないポリエステル樹脂により希釈することで所定の着色剤濃度を有するフィルム用原料樹脂組成物を調製した後、フィルムを製造する方法が経済的な観点から好ましい。ここで、マスターバッチを製造する方法は特に限定されるものではない。
【００２５】
マスターバッチ中の着色剤濃度は、経済的な観点からは高濃度（例えば１０重量％以上）とすることが好ましいが、鮮明な色彩を実現するために有機顔料を使用する場合には、耐熱性の点や色むらを防止する観点から、マスターバッチ濃度は１〜１０重量％であることが好ましく、２〜７重量％であればさらに好ましい。
【００２６】
本発明のポリエステルフィルムを着色フィルムとするのは、金属板に貼合せた後、成形加工を施し金属容器とした際、容器外観に高級感を付与するためである。そのため、フィルムのＬ＊ａ＊ｂ＊表色系におけるｂ＊値が１０〜３０であることが好ましい。ｂ＊値が１０未満であれば、着色剤の濃度ムラが顕著になるだけでなく、成形加工による厚みの変化による色むらが顕著になる場合がある。一方、ｂ＊値が３０を越えてしまうと、フィルムの色彩が強くなりすぎてしまうために、基材である金属板の金属光沢による意匠性を損なってしまう場合がある。生産性の点を考慮すればｂ＊値は１０〜２５であればより好ましく。１０〜２０であればよりいっそう好ましい。１５〜２０であれば生産性、品質の両面に大変優れることから極めて好ましい。
【００２７】
なお、ここでのＬ＊ａ＊ｂ＊表色系におけるｂ＊値の測定はＪＩＳ  Ｚ−８７２２に基づき、フィルム１枚を用いた透過測定により求めたＸＹＺ表色系における色の三刺激値であるＸ、Ｙ、Ｚを用いて算出した（実際には測定装置においてＸＹＺ表色系からＬ＊ａ＊ｂ＊表色系への変換は自動で行われ、表示される）。
【００２８】
本発明の金属貼合せ用ポリエステルフィルムは、取り扱い性と加工性を向上させるために、平均粒子径０．０１〜１０μｍの内部粒子、無機粒子および／または有機粒子を０．０１〜３重量％含有することが好ましい。内部粒子の析出方法としては、例えば、特開昭４８−６１５５６号公報、特開昭５１−１２８６０号公報、特開昭５３−４１３５５号公報、特開昭５４−９０３９７号公報などに記載の技術を採用することができる。さらに、特公昭５５−２０４９６号公報や特開昭５９−２０４６１７号公報などの他の粒子を併用することもできる。なお、１０μｍを越える平均粒子径を有する粒子を使用すると、フィルムに欠陥が生じることがあるので注意を要する。
【００２９】
かかる無機粒子としては、例えば、湿式および乾式シリカ、コロイダルシリカ、ケイ酸アルミ、酸化チタン、炭酸カルシウム、リン酸カルシウム、硫酸バリウム、酸化アルミ、マイカ、カオリン、クレーなどを使用することができる。また、有機粒子としては、スチレン、シリコーン、アクリル酸類、メタクリル酸類、ポリエステル類、ジビニル化合物などを構成成分とする粒子を使用することができる。なかでも、湿式および乾式シリカ、アルミナなどの無機粒子およびスチレン、シリコーン、アクリル酸、メタクリル酸、ポリエステル、ジビニルベンゼンなどを構成成分とする粒子を使用することが好ましい。さらに、これらの内部粒子、無機粒子および有機粒子は二種以上を併用してもよい。
【００３０】
本発明の着色ポリエステルフイルムは、金属貼り合わせ側の層（Ｂ層）と金属板とが貼り合わされるように、金属板と貼合せた後、容器に容易に成形加工することができる。また、成形加工した後のレトルトによる殺菌処理時に、フィルムからオリゴマー析出および着色顔料析出が生じないようにするために、金属貼り合わせ面とは反対側（即ち、貼り合わせ後の表層側）の層（Ａ層）として、固有粘度が０．６８以上であって着色顔料を含まない層が存在することが必要である。また、着色のために、金属貼り合わせ側の層（Ｂ層）として、固有粘度が０．６５以下であって着色顔料を０．０１〜５０重量％含有する層が存在することが必要である。
【００３１】
オリゴマーの表面析出を抑制するためには、表層側の層（Ａ層）のポリエステル中のオリゴマー量が少なく、かつ低分子量物の含有量が少ないことが有効であり、即ち、ポリマーの重合度（固有粘度）が高いポリマーを使用することが有効である。表層側の層（Ａ層）のポリマーの固有粘度が十分高くないと、オリゴマーが表層に析出してしまう。逆に、金属貼り合わせ側の層（Ｂ層）に固有粘度が高いポリマーを多量に添加すると加熱ラミネート時に結晶・配向が十分に崩れず、成形性が悪化する。表層側の層（Ａ層）に用いるポリエステル中のオリゴマー量は、０．６重量％以下であることが好ましく、さらに好ましくは０．４重量％である。また、固有粘度が高く、着色顔料を含まない層を表層側に設けることにより顔料の表面への析出も抑制できる。
【００３２】
本発明のポリエステルフィルムの厚みは、経済性、生産性、成形加工性などの点から６〜３０μｍであることが好ましい。さらに好ましくは８〜２０μｍである。厚みが６μｍ未満であると成形加工時に破れが発生しやすくなり、逆に３０μｍを越えると成形加工時にフィルムが削られてしまい、容器に傷が付いてしまう場合がある。
【００３３】
Ａ層の厚みとしては、オリゴマーの析出および顔料の析出をおさえるため、ある程度の厚みが必要であるが、厚すぎると過スペックであるとともに製缶性にも影響を与えることから、１．０μｍ〜６．０μｍあることが好ましく、さらに好ましくは１．５μｍ〜３．０μｍである。
【００３４】
また、本発明のポリエステルフィルムは、Ｂ層における面配向係数が０．１００〜０．１５０であることが好ましく、さらに好ましくは０．１１０〜０．１５０、特に好ましくは０．１２０〜０．１５０である。この面配向係数を満足することにより、優れた成形性、缶にした時の耐衝撃性を高めることができる。
【００３５】
次に、本発明の金属貼合せ用ポリエステルフィルムを製造する方法について説明する。
【００３６】
例えば、２層積層フィルムとする場合、Ａ層用、Ｂ層用として各々所定の組成に調整されたポリエステルペレットを、各々別々に窒素雰囲気、真空雰囲気などで、例えば１５０℃、５時間などの条件で乾燥を行い、その後個別の押出機に供給し溶融する。なお、この際二軸のベント式押出機を使用する場合は乾燥工程を省略してもよい。押出機にて溶融した樹脂は、別々の経路にてフィルターやギヤポンプを通じて、異物の除去、押出量の均整化を行い、Ｔダイの上部に設置したフィードブロック内にて所望の層構成に積層した後、Ｔダイより冷却ドラム上にシート状に吐出する共押出法により未延伸シートとする。その際、ワイヤー状電極、テープ状電極もしくは針状電極を使用して静電印加し冷却ドラムに密着する方法、冷却ドラムと押出したポリマーシート間に水膜を設けたキャスト法、冷却ドラム温度をポリエステルのガラス転移点〜（ガラス転移点−２０℃）にして押出したポリマーを粘着させる方法、もしくはこれらの方法を複数組み合わせた方法によりシート状ポリマーを冷却ドラムに密着させ冷却固化し未延伸フィルムとする。これらのキャスト法の中でも、生産性平面性の観点から静電印加する方法が好ましく使用され、特にテープ状電極を使用する方法が好ましく用いられる。
【００３７】
次いで、かかる未延伸フィルムを、長手方向に延伸した後、幅方向に延伸する、あるいは、幅方向に延伸した後、長手方向に延伸する逐次二軸延伸法により、又は、フィルムの長手方向、幅方向をほぼ同時に延伸していく同時二軸延伸法などにより延伸を行う。
【００３８】
かかる延伸方法において、採用される延伸倍率としては、それぞれの方向に好ましくは１．６〜４．２倍、さらに好ましくは２．４〜４．０倍である。また、延伸速度は１０００〜２０００００％／分であることが好ましく、延伸温度はポリエステルのガラス転移点〜（ガラス転移点＋１００℃）の温度範囲であれば任意の温度とすることができるが、好ましくは、８０〜１７０℃、特に好ましくは長手方向の延伸温度を９０〜１５０℃、幅方向の延伸温度を１００〜１５０℃とするのがよい。フィルムに非常に優れた成形性を付与するためには、特に長手方向の延伸温度を１００〜１３０℃とすることが好ましく、特に長手方向延伸前において、１００℃以上の温度で１〜１００秒間程度結晶化しない範囲において予熱した後、延伸することは、均一な延伸による優れた平面性、配向斑抑制による優れた成形性の発現などの点で好ましいことである。さらに、延伸は各方向に対して複数回行ってもよい。
【００３９】
さらに二軸延伸の後にフィルムの熱処理を行うが、この熱処理は、オーブン中、加熱されたロール上など任意の方法により行うことができる。熱処理温度は、延伸温度〜原料の融点の範囲の任意の温度とすることができるが、成形加工性と耐衝撃性の点から１６０〜２３０℃の熱処理温度であることが好ましい。かかる温度より低温であれば、耐衝撃性が悪化し、高温であれば成形加工性が悪化することがある。成形後の耐衝撃性の点からは１６０〜２２０℃であればさらに好ましく、１７０〜２１０℃の範囲であればより一層好ましい。また、熱処理時間は他の特性を悪化させない範囲において任意とすることができるが、通常１〜３０秒間行うのが好ましい。さらに、熱処理はフィルムを長手方向および／または幅方向に弛緩させて行ってもよい。
【実施例】
【００４０】
以下、実施例により本発明を詳細に説明する。
【００４１】
［物性・評価］
ポリマー、フィルムの物性および金属板・フィルム貼り合わせ加工品の特性は以下の方法にて測定、評価した。
【００４２】
（１）ポリエステルフィルムの融点（Ｔｍ）
ポリエステルフィルム約５ｍｇを示差走査熱量計（セイコー電子工業社製ＲＤＣ２２０型）により、２０℃／分の昇温速度で測定し、主となる吸熱ピークの温度を融点（Ｔｍ）とする。なお、吸熱ピークが複数ある場合には、最も高いピークをもつ吸熱ピークを、主たる吸熱ピークとする。
【００４３】
（２）ポリエステルフィルムの各層の固有粘度（ＩＶ）
フィルムから各層のポリエステルを削りとって試料とし、このポリエステル試料をオルソクロロフェノール溶液とし、２５℃で溶液粘度を測定する。測定した溶液粘度から下記式で計算される値を用いる。すなわち、
ηsp／Ｃ＝（η）＋Ｋ（η）2・Ｃ
ここで、ηsp＝（溶液粘度／溶媒粘度）−１、Ｃは溶媒１００ｍｌ当たりの溶解ポリマー重量（ｇ／１００ｍｌ、通常１．２）、Ｋはハギンス定数（０．３４３とする。）
また、溶液粘度および溶媒粘度はオストワルド粘度計を用いて測定した。
【００４４】
（３）フィルムの面配向係数（ｆｎ））
ナトリウムＤ線を光源として、アッベ屈折率計を用いて、長手方向、幅方向、厚み方向の屈折率（Ｎｘ、Ｎｙ、Ｎｚ）を測定し、下記式により求めた。
ｆｎ＝（Ｎｘ＋Ｎｙ）／２−Ｎｚ
（４）Ａ層の厚み
透過型電子顕微鏡を用いて、加速電圧１００ｋＶでフィルム断面を超薄切片法で観察し、層界面を判別し、Ａ層の厚みを求めた。なお、測定は各実験例とも任意の５カ所について観察を行い、その平均値からＡ層の厚みを求めた。
【００４５】
（５）色調（ｂ＊値）
着色剤を添加したフィルムについてはｂ＊値を以下のように測定した。
ＪＩＳ  Ｚ  ８７２２に基づき、分光式色差計（日本電色工業製  ＳＥ−２０００）を用いて、フィルム一枚を透過法により測定し、ｂ＊値を求めた。なお、測定は各実験例とも任意の５カ所について行い、その平均値を採用した。
【００４６】
（６）着色剤濃度（着色フィルムから測定する場合）
着色剤を含有するフィルムを良溶媒（ポリエチレンテレフタレートの場合、例えばヘキサフルオロイソプロパノール（ＨＦＩＰ）やＨＦＩＰとクロロホルムの混合溶媒など）に溶解させた後、１Ｈ−ＮＭＲおよび１３Ｃ−ＮＭＲを用いて、フィルム全体に含有される着色剤の濃度を算出した。さらに、積層フィルムに関しては、上記したＡ層の厚みからの厚み比を用いて、各層を構成するポリエステルの比重が一定であるとの仮定の下、着色剤含有層の着色剤濃度を算出した。なお、使用した着色剤がフィルムの良溶媒に溶解しない場合は、着色剤を含む不溶物を遠心分離した後に着色剤の良溶媒を用いて液体クロマトグラフを用いて定量を行った。
【００４７】
（７）金属板・フィルム貼り合わせ加工品の成形性
積層フィルムのＢ層表面が貼り合わせ側となるようにして、６０ｍ／分で、２７５℃に加熱した無錫鋼板（厚さ０．２４ｍｍ）と積層フィルムとを貼合せ、急冷した後、フィルムラミネート面が成形後に容器外面となるように絞りしごき成形機で成形を行って容器とした。成形は絞り比を１．５〜２．５まで０．１刻みで変更して行い、成形した後の容器を１３０℃で１８０分間の加圧水蒸気処理を行い、処理後の鋼板ラミネート面側の錆の有無で成形度を判定した。すなわち、錆の発生の見られない最高到達絞り比をそのフィルムの成形度とした。この成形度から、次の基準で成形性を評価した。
○：  成形度２．２以上
△：  成形度２．１〜１．８
×：  成形度１．７以下
【００４８】
（８）耐レトルト析出性（耐オリゴマー析出性）
積層フィルムのＢ層表面が貼り合わせ側となるようにして、６０ｍ／分で、２７５℃に加熱した無錫鋼板（厚さ０．２４ｍｍ）と積層フィルムとを貼合せ、急冷した後、圧力容器内で１２５℃、９０分間のレトルト処理を行った。処理後のフィルム表面の状態を目視により、および黒布による拭き取りにより検査し、次の基準で判定を行った。
○：  白粉の付着が目視で確認できず、拭き取った布にも白粉の付着が見られない。
△：  白粉の付着が目視で確認できないが、拭き取った布に若干の白粉の付着が見られる。
×：  粉の付着が目視で十分確認でき、拭き取った布にも白粉の付着が十分確認できる。
【００４９】
（９）耐レトルト析出性（耐顔料析出性）
積層フィルムのＢ層表面が貼り合わせ側となるようにして、６０ｍ／分で、２７５℃に加熱した無錫鋼板（厚さ０．２４ｍｍ）と積層フィルムとを貼合せ、急冷した後、圧力容器内で１２５℃、９０分間のレトルト処理を行った。処理後のフィルム表面の状態を目視により、および布による拭き取りにより検査し、次の基準で判定をおこなった。
○：  粉の付着が目視で確認できず、拭き取った布にも着色や粉の付着が見られない。
△：  粉の付着は目視で確認できないが、拭き取った布に若干の着色、粉の付着が見られる。
×：  粉の付着が目視で十分確認でき、拭き取った布にも着色、粉の付着が十分確認できる。
【００５０】
［マスターチップの製造］
製膜に供した粒子マスターチップおよび顔料マスターチップは、以下のように準備した。
【００５１】
（粒子マスターチップ）
常法のポリエチレンテレフタレートの重合工程において、エステル交換反応が終了し、リン酸水溶液を添加する際に同時に、平均二次粒子径２．６μｍの凝集シリカ粒子のエチレングリコールスラリーを粒子濃度が２重量％となるように添加して、徐々に昇温、減圧し、最終的に２９０℃、０．５ｍｍＨｇまで昇温、減圧し、極限粘度が０．６２となるまで重縮合反応を行い、その後ストランド状に吐出、冷却し、カッティングして粒子マスターチップを調製した。
【００５２】
（着色剤マスターチップ）
常法の重合によって得られたポリエチレンテレフタレートチップを粉末状に粉砕し、そこに着色剤としてイソインドリノン系顔料  Ｃ．Ｉ．  Ｐｉｇｍｅｎｔ  ｙｅｌｌｏｗ  １１０を５重量％となるように添加し、均一に混合した後、２軸ベント式押出機に供給し、溶融混練した後、ストランド状に押出し、水中で冷却後チップ状にカットして着色剤マスターチップＡを調製した。また、着色剤としてジスアゾ系顔料  Ｃ．Ｉ．  Ｐｉｇｍｅｎｔ  ｙｅｌｌｏｗ  １８０を５重量％となるように添加した以外は上記と同様にして着色剤マスターチップＡを調製した。
【００５３】
［実施例１］
Ａ層の原料として、常法により重合し、その後固層重合により分子量を上げて得られたポリエチレンテレフタレート（ＩＶ＝０．８０）および前記粒子マスターチップを重量比で９７：３の割合で混合したものを用意し、また、Ｂ層の原料として、常法により重合して得られたポリエチレンテレフタレート（ＩＶ＝０．６５）、前記粒子マスターチップ、及び前記着色剤マスターチップＡを重量比で８７：３：１０の割合で混合したものを用意した。それぞれの原料を真空乾燥機にて１６０℃、４時間乾燥し、水分を十分に除去した後、２台の通常の溶融押出機に供給し、２８５℃で溶融し、フィルター、ギアポンプを通し、異物の除去、押出量の均整化を行い、合流ブロックで合流積層した後、Ｔダイよりシート状に押し出しし、２５℃に温度制御した冷却ドラム上に静電印加法で密着させ、未延伸シートを作製した。
【００５４】
次いで、未延伸シートを１１０℃で３．２倍に長手方向に延伸した後、横方向に１２０℃で３．２倍に延伸し、更に１９５℃で５秒間熱処理を行い、同時に横方向に４％の弛緩処理を行って、フィルム厚み１５μｍ、Ａ層厚み３μｍの二軸延伸ポリエステルフイルムとした。
【００５５】
得られたフィルムの各層の固有粘度は表１に示すとおりであった。また、得られたフイルムの特性は表２に示すとおり、レトルト処理を行ってもオリゴマーや顔料の析出が目視ではほとんど確認できず、耐レトルト析出性良好であった。また、意匠性にも優れたものであった。
【００５６】
［実施例２］
Ａ層及びＢ層の原料の構成は実施例１と同様にして、ポリエチレンテレフタレートの積層厚みを８μｍに変更した以外は実施例１と同様にして、二軸延伸ポリエステルフィルムを作製した。
得られたフィルムは、オリゴマーや顔料の耐レトルト析出性は問題ないものであった。但し、ラミネート時の溶融度合いが低くなり、成形後の特性の程度は実施例１に比べ劣るものであった。また、発色性も実施例１に比べやや劣るものであった。
【００５７】
［実施例３］
Ａ層及びＢ層の原料の構成は実施例１と同様にして、ポリエチレンテレフタレートの延伸時における長手方向の延伸倍率を４．２倍にし、横方向の延伸倍率を３．５倍に変更した以外は実施例１と同様にして、二軸延伸ポリエステルフィルムを作製した。
得られたフィルムは、オリゴマーや顔料の耐レトルト析出性は問題ないものであった。但し、成形後の特性の程度は実施例１に比べ劣るものであった。
【００５８】
［実施例４］
Ａ層の原料として、常法により重合し、その後固層重合により分子量を上げて得られたイソフタル酸１２モル％共重合ポリエチレンテレフタレート（ＩＶ＝０．７７）および前記粒子マスターチップを重量比で９７：３の割合で混合したものを用い、また、Ｂ層の原料として、常法により重合して得られたポリエチレンテレフタレート（ＩＶ＝０．６５）、前記粒子マスターチップ、及び前記着色剤マスターチップＢを重量比で８７：３：１０の割合で混合したものを用意した。それぞれの原料を真空乾燥機にてそれぞれ１６０℃、１５０℃で４時間乾燥し、水分を十分に除去した後、通常の溶融押出機に供給し、それぞれ２８５℃、２７０℃で溶融し、フィルター、ギアポンプを通し、異物の除去、押出量の均整化を行い、合流ブロックで合流積層後、Ｔダイよりシート状に押し出しし、２５℃に温度制御した冷却ドラム上に静電印加法で密着させ、未延伸シートを作製した。
【００５９】
次いで、未延伸シートを１０８℃で３．２倍に長手方向に延伸した後、横方向に１２０℃で３．２倍に延伸し、更に１８５℃で５秒間熱処理を行い、同時に横方向に４％の弛緩処理を行って、フィルム厚み１５μｍ、Ａ層厚み１．５μｍの二軸延伸ポリエステルフイルムとした。
【００６０】
得られたフィルムの各層の固有粘度は表１に示すとおりであった。また、得られたフイルムの特性は表２に示すとおり、レトルト処理を行ってもオリゴマーや顔料の析出が目視ではほとんど確認できず、耐レトルト析出性良好であった。また、意匠性にも優れたものであった。
【００６１】
［実施例５］
Ａ層の原料として、常法により重合し、その後固層重合により分子量を上げて得られたイソフタル酸１２モル％共重合ポリエチレンテレフタレート（ＩＶ＝０．７７）および前記粒子マスターチップを重量比で９７：３の割合で混合したものを用い、また、Ｂ層の原料として、常法により重合して得られたイソフタル酸１２モル％共重合ポリエチレンテレフタレート（ＩＶ＝０．６３）、前記粒子マスターチップ、及び前記着色剤マスターチップＢを重量比で８７：３：１０の割合で混合したものを用意した。それぞれの原料を真空乾燥機にて１５０℃で４時間乾燥し、水分を十分に除去した後、通常の溶融押出機に供給し、２７０℃で溶融し、フィルター、ギアポンプを通し、異物の除去、押出量の均整化を行い、合流ブロックで合流積層した後、Ｔダイよりシート状に押し出しし、２５℃に温度制御した冷却ドラム上に静電印加法で密着させ、未延伸シートを作製した。
【００６２】
次いで、未延伸シートを１０８℃で３．２倍に長手方向に延伸した後、横方向に１２０℃で３．２倍に延伸し、更に１８５℃で５秒間熱処理を行い、同時に横方向に４％の弛緩処理を行って、フィルム厚み１５μｍ、Ａ層厚み３μｍの二軸延伸ポリエステルフイルムとした。
【００６３】
得られたフィルムの各層の固有粘度は表１に示すとおりであった。また、得られたフイルムの特性は表２に示すとおり、レトルト処理を行ってもオリゴマーや顔料の析出が目視ではほとんど確認できず、耐レトルト析出性良好であった。また、意匠性にも優れたものであったが、ラミネート時にラミネートロールへの融着が見られた。
【００６４】
［実施例６］
Ａ層の原料として、常法により重合し、その後固層重合により分子量を上げて得られたシクロヘキサンジメタノール５モル％共重合ポリエチレンテレフタレート（ＩＶ＝０．８５）および前記粒子マスターチップを重量比で９７：３の割合で混合したものを用い、また、Ｂ層の原料として、常法により重合して得られたポリエチレンテレフタレート（ＩＶ＝０．６５）およびＡ層に使用したシクロヘキサンジメタノール５モル％共重合ポリエチレンテレフタレート（ＩＶ＝０．８５）、前記粒子マスターチップ、及び前記着色剤マスターチップＡを重量比で６７：２０：３：１０の割合で混合したものを用意した。これら原料を用いた以外は、実施例１と同様にフィルムを作製した。
【００６５】
得られたフイルムはレトルト処理を行ってもオリゴマーや顔料の析出が目視ではほとんど確認できず、耐レトルト析出性良好であった。意匠性にも優れたものであった。また、ラミネート、成形性においても良好な結果であった。
【００６６】
［比較例１］
Ａ層の原料として、常法により重合し、その後固層重合により分子量を上げて得られたポリエチレンテレフタレート（ＩＶ＝０．８０）および前記粒子マスターチップを重量比で９７：３の割合で混合したものを用意し、また、Ｂ層の原料として、常法により重合し、その後固層重合により分子量を上げて得られたポリエチレンテレフタレート（ＩＶ＝０．８０）、前記粒子マスターチップ、及び前記着色剤マスターチップＡを重量比で８７：３：１０の割合で混合したものを用意した。これら原料を用いた以外は、実施例１と同様にフィルムを作製した。
【００６７】
得られたフイルムはオリゴマーや顔料の耐レトルト析出性は問題ないものの、ラミネート時の溶融度合いがかなり低くなり、成形性が不十分であった。また、押出時の押出機への負荷が高くなり、生産性が著しく低下した。
【００６８】
［比較例２］
Ａ層の原料として、常法により重合し、その後固層重合により分子量を上げて得られたポリエチレンテレフタレート（ＩＶ＝０．８０）、前記粒子マスターチップ、及び前記着色剤マスターチップＡを重量比で８７：３：１０の割合で混合したものを用意した。また、Ｂ層の原料として実施例１で用いたものを用意した。これら原料を用いた以外は、実施例１と同様にフィルムを作製した。得られたフィルムはレトルト処理により顔料の表面析出が見られた。
【００６９】
［比較例３］
Ａ層の原料として、常法により重合して得られたたポリエチレンテレフタレート（ＩＶ＝０．６５）および前記粒子マスターを重量比で９７：３の割合で混合したものを用い、Ｂ層の原料として、常法により重合したポリエチレンテレフタレート（ＩＶ＝０．６た。また、Ｂ層の原料として実施例１で用いたものを容易した。これら原料を用いた  以外は、実施例１と同様にフィルムを作製した。得られたフィルムはレトルト処理によりオリゴマーの表面析出が見られた。
【００７０】
【表１】
2006051670.tif 000002
【００７１】
【表２】
2006051670.tif 000003
【産業上の利用可能性】
【００７２】
本発明の着色ポリエステルフィルムは、鋼板やアルミニウム板などの金属板とラミネートさせた後に成形加工して容器を製造する場合において、容器外面に貼り付けるためのフィルムとして有用である。特に、容器内に内容物を充填した後に容器ごとレトルト処理して製品化される容器の用途で用いられる貼り合わせ用フィルムとして有用であり、特に、食品金属缶の外表面に貼り付けるためのフィルムとして有用である。